(57)【要約】  本開示内容は、陽極電着プロセスにより導電性基材に塗布できるコーティング組成物、コーティング組成物でコートされた基材、および基材へのコーティング塗布方法に関する。電着可能なコーティング組成物は、α−オレフィンおよび不飽和カルボン酸を含む少なくとも部分的に中和されたコポリマーと硬化剤との水性分散液を含む。コーティング組成物の層の基材への塗布後、加熱すると、コーティングが硬化して、架橋網を形成し、耐久性のある耐チップ性および耐食性の仕上げを与えることができる。【特許請求の範囲】
【請求項１】
成膜バインダーを含む水性分散液である電着可能な組成物であって、前記成膜バインダーが、
ｉ）中和剤と、α−オレフィンおよび不飽和カルボン酸のコポリマーとの反応生成物である、α−オレフィンおよび不飽和カルボン酸の少なくとも部分的に中和されたコポリマーと、
ｉｉ）硬化剤と
から本質的になる電着可能な組成物。
【請求項２】
前記コポリマーが、無機塩基、有機塩基およびこれらの組み合わせからなる群から選択される中和剤で中和されている請求項１に記載の電着可能な組成物。
【請求項３】
前記中和剤が、Ｎ（Ｒ2）3であり、式中、各Ｒ2は、Ｈ、ＣＨ3、ＣＨ2ＣＨ3、ＣＨ2ＣＨ2ＣＨ3、ＣＨ（ＣＨ3）2、ＣＨ2ＯＨ、ＣＨ2ＣＨ2ＯＨ、ＣＨ2ＣＨ2ＣＨ2ＯＨ、ＣＨ2ＣＨ（ＯＨ）ＣＨ3、ＣＨ（ＣＨ3）ＣＨ2ＯＨおよびＣＨ（ＯＨ）ＣＨ2ＣＨ3からなる群から独立に選択される請求項１に記載の電着可能な組成物。
【請求項４】
前記硬化剤が、過酸化物である請求項１に記載の電着可能な組成物。
【請求項５】
前記硬化剤が、金属過酸化物である請求項４に記載の電着可能な組成物。
【請求項６】
前記硬化剤が、過酸化亜鉛である請求項５に記載の電着可能な組成物。
【請求項７】
（ａ）５〜２５重量パーセントのコポリマーが、重量不飽和カルボン酸モノマーから誘導されるように、不飽和カルボン酸モノマーが前記コポリマーに組み込まれ、（ｂ）前記コポリマーの中和前のメルトインデックスが、１０〜１０００である請求項１に記載の電着可能な組成物。
【請求項８】
前記中和剤が、α−オレフィンおよび不飽和カルボン酸を含む前記コポリマーのカルボン酸基の３０〜１５０パーセントの範囲で理論的に中和可能な量で存在する請求項１に記載の電着可能な組成物。
【請求項９】
成膜バインダーを含む電着可能な水性分散液であって、前記成膜バインダーが、
ｉ）α−オレフィンおよび不飽和カルボン酸を含む少なくとも部分的に中和されたコポリマーと、
ｉｉ）過酸化亜鉛と
から本質的になり、
α−オレフィンおよび不飽和カルボン酸を含む前記コポリマーの前記中和剤が、エタノールアミン、Ｎ−メチルエタノールアミン、Ｎ−エチルエタノールアミン、Ｎ，Ｎ−ジメチルエタノールアミン、ジメチルアミン、ジエチルアミン、ジイソプロピルアミン、ジプロピルアミン、トリメチルアミン、トリエチルアミンおよびこれらの組み合わせからなる群から選択される電着可能な水性分散液。
【請求項１０】
電着可能なコーティング組成物の層でコートされた基材であって、前記電着可能なコーティング組成物が、成膜バインダーを含む水性分散液であり、前記成膜バインダーが、
ｉ）α−オレフィンおよび不飽和カルボン酸を含む少なくとも部分的に中和されたコポリマーと、
ｉｉ）硬化剤と
から本質的になる基材。
【請求項１１】
電着可能なコーティング組成物の乾燥および硬化した層でコートされた基材であって、前記電着可能なコーティング組成物が、成膜バインダーを含む水性分散液であり、前記成膜バインダーが、
ｉ）α−オレフィンおよび不飽和カルボン酸を含む少なくとも部分的に中和されたコポリマーと、
ｉｉ）硬化剤と
から本質的になる基材。
【請求項１２】
α−オレフィンおよび不飽和カルボン酸を含む前記コポリマーの前記中和剤が、エタノールアミン、Ｎ−メチルエタノールアミン、Ｎ−エチルエタノールアミン、Ｎ，Ｎ−ジメチルエタノールアミン、ジメチルアミン、ジエチルアミン、ジイソプロピルアミン、ジプロピルアミン、トリメチルアミン、トリエチルアミンおよびこれらの組み合わせからなる群から選択される請求項１０に記載の基材。
【請求項１３】
前記硬化剤が過酸化物である請求項１０に記載の基材。
【請求項１４】
前記硬化剤が金属過酸化物である請求項１０に記載の基材。
【請求項１５】
前記硬化剤が過酸化亜鉛である請求項１０に記載の基材。
【請求項１６】
（ａ）５〜２５重量パーセントの前記コポリマーが、重量不飽和カルボン酸モノマーから誘導されるように、前記不飽和カルボン酸モノマーが前記コポリマーに組み込まれ、（ｂ）前記コポリマーの中和前のメルトインデックスが、１０〜１０００である請求項１０に記載の基材。
【請求項１７】
前記中和剤が、α−オレフィンおよび不飽和カルボン酸を含む前記コポリマーの前記カルボン酸基の３０〜１５０パーセントの範囲で理論的に中和可能な量で存在する請求項１０に記載の基材。
【請求項１８】
α−オレフィンおよび不飽和カルボン酸を含む前記少なくとも部分的に中和されたコポリマーが、中和剤とα−オレフィンおよび不飽和カルボン酸のコポリマーとの反応生成物であり、前記中和剤が、Ｎ（Ｒ2）3であり、式中、各Ｒ2は、Ｈ、ＣＨ3、ＣＨ2ＣＨ3、ＣＨ2ＣＨ2ＣＨ3、ＣＨ（ＣＨ3）2、ＣＨ2ＯＨ、ＣＨ2ＣＨ2ＯＨ、ＣＨ2ＣＨ2ＣＨ2ＯＨ、ＣＨ2ＣＨ（ＯＨ）ＣＨ3、ＣＨ（ＣＨ3）ＣＨ2ＯＨおよびＣＨ（ＯＨ）ＣＨ2ＣＨ3からなる群から独立に選択される請求項１０に記載の基材。
【請求項１９】
基材にコーティング組成物の層を製造する方法であって、
Ａ）
ｉ）α−オレフィンおよび不飽和カルボン酸を含む少なくとも部分的に中和されたコポリマーと、
ｉｉ）硬化剤と
から本質的になる成膜バインダーを含む水性分散液である陽極電着可能なコーティング組成物の浴を提供する工程と、
Ｂ）前記基材を前記陽極電着可能なコーティング組成物に浸漬する工程と、
Ｃ）陰極と、陽極として機能する前記基材との間に電圧を加える工程と、
Ｄ）前記基材を前記浴から取り出す工程と、
Ｅ）前記電着したコーティング組成物の塗布された層を加熱する工程と
を含む方法。
【請求項２０】
工程Ｅ）の前に、前記基材を濯ぐ工程をさらに含む請求項１９に記載の方法。
【請求項２１】
前記少なくとも部分的に中和されたコポリマーが、中和剤で中和されており、前記中和剤が、無機塩基、有機塩基およびこれらの組み合わせからなる群から選択される請求項１９に記載の方法。
【請求項２２】
α−オレフィンおよび不飽和カルボン酸を含む前記少なくとも部分的に中和されたコポリマーが、中和剤とα−オレフィンおよび不飽和カルボン酸のコポリマーとの反応生成物であり、前記中和剤が、Ｎ（Ｒ2）3であり、式中、各Ｒ2は、Ｈ、ＣＨ3、ＣＨ2ＣＨ3、ＣＨ2ＣＨ2ＣＨ3、ＣＨ（ＣＨ3）2、ＣＨ2ＯＨ、ＣＨ2ＣＨ2ＯＨ、ＣＨ2ＣＨ2ＣＨ2ＯＨ、ＣＨ2ＣＨ（ＯＨ）ＣＨ3、ＣＨ（ＣＨ3）ＣＨ2ＯＨおよびＣＨ（ＯＨ）ＣＨ2ＣＨ3からなる群から独立に選択される請求項１９に記載の方法。
【請求項２３】
α−オレフィンおよび不飽和カルボン酸を含む前記コポリマーの前記中和剤が、エタノールアミン、Ｎ−メチルエタノールアミン、Ｎ−エチルエタノールアミン、Ｎ，Ｎ−ジメチルエタノールアミン、ジメチルアミン、ジエチルアミン、ジイソプロピルアミン、ジプロピルアミン、トリメチルアミン、トリエチルアミンおよびこれらの組み合わせからなる群から選択される請求項１９に記載の方法。
【請求項２４】
前記硬化剤が過酸化物である請求項１９に記載の方法。
【請求項２５】
前記硬化剤が金属過酸化物である請求項１９に記載の方法。
【請求項２６】
前記硬化剤が過酸化亜鉛である請求項１９に記載の方法。
【請求項２７】
（ａ）５〜２５重量パーセントの前記コポリマーが、重量不飽和カルボン酸モノマーから誘導されるように、前記不飽和カルボン酸モノマーが前記コポリマーに組み込まれ、（ｂ）前記コポリマーの中和前のメルトインデックスが、１０〜１０００である請求項１９に記載の方法。
【発明の詳細な説明】
【技術分野】
【０００１】
本出願は、２００７年１０月６日出願の米国特許仮出願第６０／９９７，８２２号明細書の優先権を主張する。
【０００２】
本開示内容は、導電性基材に電着して比較的薄い膜を形成することのできるα−オレフィンおよび不飽和カルボン酸の少なくとも部分的に中和されたコポリマーの水性分散液を含む組成物に関する。塗布したコーティング組成物を高温で硬化して、架橋したコーティングを形成すると、基材の耐食を助け、非常に耐久性のある耐チップ性のコーティングを得ることができる。
【背景技術】
【０００３】
電着プロセスによる導電性基材のコーティングは、電気コーティングプロセスとも呼ばれ、周知されており、重要な工業プロセスである。金属基材へのプライマーの電着は、多くの業界において広く用いられている。このプロセスにおいて、導電性物品を、成膜ポリマーの水性分散液の浴に浸漬する。物品は、電着プロセスにおいて電極として作用する。電流が、物品と対電極間を通って、コーティングが物品に堆積するまで、コーティング組成物と電気的に接触する。陰極電気コーティングプロセスにおいて、コートされる物品は陰極であり、対電極は陽極である。陽極電気コーティングプロセスにおいて、コートされる物品は陽極であり、対電極は陰極である。
【０００４】
典型的な陰極電着プロセスの浴で用いる成膜樹脂組成物も当該技術分野において周知であり、１９７０年代から用いられてきた。これらの樹脂は、典型的に、アミン化合物により鎖伸張されたポリエポキシド樹脂から作製される。エポキシアミン付加物を酸化合物で中和して、水溶性または水分散性樹脂を形成する。これらの樹脂を、架橋剤、通常、ポリイソシアネートとブレンドし、水に分散して、主乳剤と通常呼ばれる水乳剤を形成する。
【０００５】
主乳剤は、顔料ペースト、凝集溶剤、水およびその他添加剤、例えば、ピンホール添加剤およびクレーター防止剤と混合して、電気コーティング浴を形成する。電気コーティング浴は、陽極を含む絶縁タンクに配置される。コートされる物品は陰極であり、電着浴を含むタンクを通過する。電気コートされている物品に堆積するコーティングの厚さは、浴特性、タンクの電気操作特性、浸漬時間等に応じて決まる。
【０００６】
陽極電気コート組成物は、公知であるものの、電気コーティング業界の僅かな割合を占めるに過ぎない。最初の電気コートシステムは陽極であったが、不適切な耐食性、硬化した膜の汚れおよび基材に対する感受性に問題があった。陽極電気コート組成物は、１９７０年代半ばに陰極電気コーティングに大部分取って変わられた。
【発明の概要】
【発明が解決しようとする課題】
【０００７】
陰極電着に比べ、公知の陽極電着組成物でコートした物品は、典型的に、低い耐食性、低い耐チップ性および低い可撓性を有する。陰極コーティングは、陽極電着コーティングよりも広く用いられているが、陰極電着コーティングは、ＵＶ安定性が限定されている、変形に対する抵抗性が低い、および耐チップ性が低いといった問題が未だある。
【０００８】
改善された耐ＵＶ性、変形に対する良好な抵抗性および改善された耐チップ性を有する電着コーティングが必要とされている。
【課題を解決するための手段】
【０００９】
本開示内容は、成膜バインダーを含む水性分散液である電着可能な組成物であって、成膜バインダーが、
ｉ）中和剤と、α−オレフィンおよび不飽和カルボン酸のコポリマーとの反応生成物である、α−オレフィンおよび不飽和カルボン酸の少なくとも部分的に中和されたコポリマーと、
ｉｉ）硬化剤と
から本質的になる電着可能な組成物に関する。
【００１０】
本開示内容は、基材にコーティング組成物の層を製造する方法であって、
Ａ）
ｉ）α−オレフィンおよび不飽和カルボン酸を含む少なくとも部分的に中和されたコポリマーと、
ｉｉ）硬化剤と
から本質的になる成膜バインダーを含む水性分散液である陽極電着可能なコーティング組成物の浴を提供する工程と、
Ｂ）基材を陽極電着可能なコーティング組成物に浸漬する工程と、
Ｃ）陰極と、陽極として機能する該基材との間に電圧を加える工程と、
Ｄ）基材を浴から取り出す工程と、
Ｅ）電着可能なコーティング組成物の塗布された層を加熱する工程と
を含む方法にさらに関する。
【００１１】
本開示内容はまた、電着可能なコーティング組成物の層でコートされた基材であって、電着可能なコーティング組成物が、成膜バインダーを含む水性分散液であり、成膜バインダーが、
ｉ）α−オレフィンおよび不飽和カルボン酸を含む少なくとも部分的に中和されたコポリマーと、
ｉｉ）硬化剤と
から本質的になる基材にも関する。
【００１２】
本開示内容はまた、上記の電着可能なコーティング組成物の乾燥および硬化した層でコートされた基材にも関する。
【発明を実施するための形態】
【００１３】
本開示内容には、電着可能なコーティング組成物、コーティング組成物の層を含む物品および該物品を製造する方法が記載されている。電着可能な組成物は、α−オレフィンおよび不飽和カルボン酸の少なくとも部分的に中和されたコポリマーから本質的になる成膜バインダーと、硬化剤とを含む水性分散液である。α−オレフィンおよび不飽和カルボン酸のコポリマーは、α−オレフィン、例えば、エチレンと、α，β−不飽和カルボン酸モノマー、例えば、（メタ）アクリル酸の両方を含むモノマー混合物から重合されたコポリマーである。コポリマーは、無機塩基、有機塩基またはこれらの組み合わせで中和して、α−オレフィンおよび不飽和カルボン酸の少なくとも部分的に中和されたコポリマーを形成することができる。電着可能な組成物は、導電性基材上に乾燥および硬化した膜層を形成するのに特に有用である。
【００１４】
本明細書で用いる「（メタ）アクリル」という用語は、アクリル部分またはメタクリル部分のうち１つまたは両方を示すのに用いられる。例えば、（メタ）アクリル酸という用語は、アクリル酸および／またはメタクリル酸を意味する。
【００１５】
「（メタ）アクリレート」という用語は、アクリレート部分またはメタクリレート部分のうち１つまたは両方を意味する。例えば、メチル（メタ）アクリレートという用語は、メチルアクリレートおよび／またはメチルメタクリレートを意味する。
【００１６】
本明細書で用いる「水性分散液」という用語は、固体粒子が水中に分散された液体系を意味する。開示されたコーティング組成物用の分散剤は水であるが、少量の揮発性有機溶剤が存在していてもよい。
【００１７】
「α−オレフィンと不飽和カルボン酸とのコポリマー」、「酸コポリマー」および「α−オレフィンと不飽和カルボン酸とを含むコポリマー」という表現は、同じ意味で用いられ、少なくとも１つのα−オレフィンモノマー、例えば、エチレンと、少なくとも１つの不飽和カルボン酸モノマー、例えば、（メタ）アクリル酸とを含むモノマー混合物から、公知の共重合方法に従って、重合されるコポリマーを意味する。
【００１８】
本発明において、「少なくとも部分的に中和された」コポリマーという表現には、酸中和組成物の連続範囲が含まれ、カルボン酸官能基を含むコポリマーの少なくとも３０パーセントの酸基が、無機塩基、有機塩基またはこれらの組み合わせから選択される塩基と反応して、酸コポリマーの塩を形成する。この表現はまた、本発明においては、過剰の塩基を用いて、酸コポリマーのカルボン酸基の全てまたは本質的に全てを中和する例も含むと考えるものとする。
【００１９】
「成膜バインダー」という表現は、架橋網を形成するのに用いるポリマーおよびその他化合物のことを指す。架橋網の一部とならない顔料、界面活性剤、流動助剤、光安定剤、フィラー等は、成膜バインダーの一部とは考えられない。
【００２０】
本明細書で用いるメルトインデックスは、ＡＳＴＭ  Ｄ１２３８に従って、１９０℃、２．１６ｋｇで求められ、記録された値は、グラム／１０分の単位である。
【００２１】
本開示内容の特徴および利点は、以下の詳細な説明を読むと、当業者であれば容易に理解されるであろう。別個の実施形態で上述および後述する明確にするための特定の実施形態は、単一の実施形態の組み合わせで与えられてよいものと考えられる。反対に、簡潔にするために単一の実施形態で記載された様々な特徴も別個に、または任意の下位の組み合わせで与えられてもよい。
【００２２】
また、「１つ」とは、本明細書に記載した要素および構成成分を説明するのに用いられる。これは、簡便にし、開示内容の範囲の一般的な意味を与えるためにすぎない。これには、１つ、または少なくとも１つが含まれるものとし、別記しない限り、単数には複数も含まれる。
【００２３】
本出願で指定された様々な範囲での数値は、別記しない限り、近似値であり、指定された範囲内の最小値および最大値にはその前に「約」という言葉が付くものとする。このように、指定した範囲上下に僅かな変動があっても、その範囲内の値と本質的に同じ結果が得られる。また、これらの範囲の開示は、最小値と最大値間の各値を含む連続した範囲を対象とする。
【００２４】
上記の説明において、概念を特定の実施形態を参照して記載してきたが、当業者であれば、特許請求の範囲に規定された開示内容の範囲から逸脱することなく、様々な修正および変更を行えることが分かるであろう。従って、明細書は、限定的な意味でなく、例示とみなされ、このような修正は全て、開示内容の範囲に含まれるものとする。
【００２５】
電着可能な組成物
一実施形態において、電着可能な組成物は、ｉ）α−オレフィンおよび不飽和カルボン酸の少なくとも部分的に中和されたコポリマーと、ｉｉ）硬化剤とから本質的になる成膜バインダーを含む水性分散液である。
【００２６】
他の実施形態において、電着可能な組成物は、ｉ）α−オレフィンおよび不飽和カルボン酸の少なくとも部分的に中和されたコポリマーと、ｉｉ）硬化剤とから本質的になる水性分散液である。
【００２７】
さらに他の実施形態において、電着可能な組成物は、ｉ）α−オレフィンおよび不飽和カルボン酸の少なくとも部分的に中和されたコポリマーと、ｉｉ）硬化剤とから本質的になる成膜バインダーと、界面活性剤とを含む水性分散液である。
【００２８】
上記の実施形態において、α−オレフィンおよび不飽和カルボン酸の少なくとも部分的に中和されたコポリマーは、中和剤と、α−オレフィンおよび不飽和カルボン酸のコポリマーの反応生成物である。
【００２９】
エチレンおよび（メタ）アクリル酸を含むコポリマー
本発明の酸コポリマーは、α−オレフィンモノマーと不飽和カルボン酸モノマーとを含むモノマー混合物から重合することができる。好適なα−オレフィンは、式Ｒ（Ｒ1）Ｃ＝ＣＨ2で表され、式中、ＲおよびＲ1は、水素または１〜８個の炭素原子を有するアルキル基からそれぞれ独立して選択される。ある実施形態において、α−オレフィンは、例えば、エチレン、プロピレン、１−ブテン、イソブテン、１−ペンテン、２−メチル−１−ブテン、３−メチル−１−ブテン、１−ヘキセン、２−メチル−１−ヘキセンおよびこれらの組み合わせから選択することができる。
【００３０】
不飽和カルボン酸モノマーは、３〜８個の炭素原子を有するα，β−エチレン性不飽和カルボン酸を含むことができる。好適な不飽和カルボン酸としては、例えば、アクリル酸、メタクリル酸、マレイン酸およびマレイン酸モノ−エステル（当該技術分野においては、マレイン酸の「ハーフ−エステル」とも呼ばれる）が挙げられる。その他好適なカルボン酸モノマーとしては、例えば、クロトン酸、イタコン酸、フマル酸、ハロアクリル酸、例えば、クロロアクリル酸、シトラコン酸、ビニル酢酸、ペンテン酸、アルキル（メタ）アクリル酸、アルキルクロトン酸、アルケン酸およびこれらの組み合わせが挙げられる。
【００３１】
一実施形態において、アクリル酸は、α−オレフィンと不飽和カルボン酸とを含むコポリマーを重合するのに用いるカルボン酸モノマーである。他の実施形態において、メタクリル酸は、α−オレフィンと不飽和カルボン酸とを含むコポリマーを形成するのに用いる不飽和カルボン酸モノマーである。第３の実施形態において、アクリル酸とメタクリル酸との組み合わせは、α−オレフィンと不飽和カルボン酸とを含むコポリマーを重合するのに用いる不飽和カルボン酸モノマーである。
【００３２】
α−オレフィンと不飽和カルボン酸とを含むコポリマーは、エチレンと、アクリル酸および／またはメタクリル酸とから形成されたランダムコポリマーとすることができ、任意選択的に、１つ以上の追加のモノマーを含むことができる。追加のモノマーとしては、例えば、アルキル基が約１〜約８個の炭素原子を有するアルキル（メタ）アクリレート、スチレンまたは置換スチレン、（メタ）アクリロニトリル、酢酸ビニル、ビニルエーテルおよびこれらの組み合わせの１つ以上が挙げられる。追加のモノマーは、α−オレフィンと不飽和カルボン酸とを含むコポリマーにおけるモノマーの総重量を基準として、０〜４０重量パーセントの範囲で用いることができる。
【００３３】
用いるのに好適なコポリマーとしては、例えば、エチレン／（メタ）アクリル酸／ｎ−ブチル（メタ）アクリレート、エチレン／（メタ）アクリル酸／イソ−ブチル（メタ）アクリレート、エチレン／（メタ）アクリル酸／メチル（メタ）アクリレート、エチレン／（メタ）アクリル酸／エチル（メタ）アクリレートおよびこれらの組み合わせ等のコポリマーが例示される。
【００３４】
本発明を実施するのに有用な好適なコポリマーは、鎖状、分岐またはグラフトコポリマーとすることができる。これらのポリマーを生成するプロセスは、当該技術分野において周知であり、本明細書では説明しない。α−オレフィンおよび不飽和カルボン酸のコポリマーの好適な例は、市販されており、例えば、ＤｕＰｏｎｔ（Ｗｉｌｍｉｎｇｔｏｎ，Ｄｅｌａｗａｒｅ）より入手可能なＮＵＣＲＥＬ（登録商標）酸コポリマー樹脂が挙げられる。
【００３５】
ある実施形態において、α−オレフィンと不飽和カルボン酸とのコポリマーは、コポリマーを形成するモノマーの総重量を基準として、５〜２５重量パーセントの範囲のモノマー含量を有するカルボン酸を含む。α−オレフィンと不飽和カルボン酸とのコポリマーのメルトインデックスは、１０〜１０００の範囲である。
【００３６】
他の実施形態において、α−オレフィンと不飽和カルボン酸とのコポリマーのメルトインデックスは、５０〜８００の範囲、他の実施形態においては、メルトインデックスは、１００〜５００の範囲、さらなる実施形態においては、メルトインデックスは、２００〜４５０の範囲である。一実施形態において、α−オレフィンと不飽和カルボン酸とのコポリマーは、メルトインデックスが約３００、約２０パーセントの（メタ）アクリル酸モノマー含量を有するＮＵＣＲＥＬ（登録商標）酸コポリマー樹脂である。他の実施形態において、α−オレフィンと不飽和カルボン酸とのコポリマーは、メルトインデックスが約４００、約１９パーセントの（メタ）アクリル酸モノマー含量を有するＮＵＣＲＥＬ（登録商標）酸コポリマー樹脂である。
【００３７】
酸コポリマーは、電着可能な組成物中に、総固体含量を基準にして５５〜９０重量パーセントの範囲で含まれる。本明細書において、「総固体含量」という用語は、存在するであろう水およびその他少量の揮発性有機溶剤を除いた、電着組成物中に存在する全成分の総重量を意味する。
【００３８】
ある実施形態において、酸コポリマーは、総固体含量を基準として、５５〜８５重量パーセントの範囲で電着可能な組成物中に存在し得る。
【００３９】
さらなる実施形態において、α−オレフィンと不飽和カルボン酸とのコポリマーは、総固体含量を基準として、６０〜８０重量パーセントの範囲で、電着可能な組成物中に存在し得る。
【００４０】
中和剤
中和剤（すなわち、塩基）を添加して、α−オレフィンと不飽和カルボン酸とのコポリマーのカルボン酸基の少なくとも一部を中和する。中和剤は、酸コポリマーと反応して、酸の塩を形成することのできる任意の塩基とすることができる。塩基は、有機塩基、無機塩基およびこれらの組み合わせからなる群から選択することができる。無機塩基としては、例えば、金属水酸化物、例えば、水酸化カリウム、水酸化ナトリウム、水酸化カルシウム、水酸化マグネシウムが挙げられる。有機塩基としては、アンモニア、第１級アミン、第２級アミン、第３級アミン、ヒドラジン、モノ−、ジ−、トリ−またはテトラ−アルキルヒドラジンが挙げられる。上記した中和剤のいずれかの組み合わせが好適である。酸−塩基の化学は、当業者に周知であるため、本明細書に具体的に挙げないその他塩基の使用は、新規とは考えられず、本発明の意図する範囲外とは考えられないものとする。
【００４１】
ある実施形態において、中和剤は、水酸化カリウム、水酸化ナトリウムまたはこれらの組み合わせである。他の実施形態において、中和剤は、式
Ｎ（Ｒ2）3
のアミンとすることができ、
式中、各Ｒ2は、Ｈ、ＣＨ3、ＣＨ2ＣＨ3、ＣＨ2ＣＨ2ＣＨ3、ＣＨ（ＣＨ3）2、ＣＨ2ＯＨ、ＣＨ2ＣＨ2ＯＨ、ＣＨ2ＣＨ2ＣＨ2ＯＨ、ＣＨ2ＣＨ（ＯＨ）ＣＨ3、ＣＨ（ＣＨ3）ＣＨ2ＯＨおよびＣＨ（ＯＨ）ＣＨ2ＣＨ3からなる群から独立に選択される。ある実施形態において、中和剤は、エタノールアミン、Ｎ−メチルエタノールアミン、Ｎ−エチルエタノールアミン、Ｎ，Ｎ−ジメチルエタノールアミン、ジメチルアミン、ジエチルアミン、ジイソプロピルアミン、ジプロピルアミン、トリメチルアミン、トリエチルアミンおよびこれらの組み合わせからなる群から選択することができる。
【００４２】
本開示内容のある実施形態において、中和剤は、α−オレフィンおよび不飽和カルボン酸のコポリマーのカルボン酸基の３０パーセント以上を理論的に中和できる量で存在し得る。
【００４３】
本開示内容の他の実施形態において、中和剤は、α−オレフィンおよび不飽和カルボン酸のコポリマーのカルボン酸基の３０〜１５０パーセントの範囲で理論的に中和できる量で存在し得る。
【００４４】
硬化剤
過酸化物硬化剤を、電着可能な組成物に添加すると、硬化の際に架橋コーティングが与えられる。好適な過酸化物としては、有機および無機過酸化物化合物が挙げられる。一実施形態において、硬化剤は、金属過酸化物、例えば、過酸化亜鉛とすることができる。他の実施形態において、好適な金属過酸化物は、過酸化マグネシウム、過酸化バリウム、過酸化ストロンチウム、過酸化カドミウム、過酸化チタンおよびこれらの組み合わせからなる群から選択することができる。
【００４５】
ある実施形態において、硬化剤は、総固体を基準として、５〜３０重量パーセントの範囲で電着可能な組成物に存在し得る。他の実施形態において、硬化剤は、総固体を基準として、５．５〜２０重量パーセントの範囲で電着可能な組成物に存在し得る。さらに他の実施形態において、硬化剤は、総固体を基準として、６〜１０重量パーセントの範囲で電着可能な組成物に存在し得る。
【００４６】
添加剤
その他添加剤は任意選択であり、必要であれば、添加剤の効果に応じて、電着可能な組成物と混合することができる。任意選択の添加剤としては、例えば、界面活性剤、顔料、光安定剤、クレーター防止剤、流動助剤、分散安定剤およびフィラーを挙げることができる。
【００４７】
界面活性剤としては、アルコキシ化スチレン化フェノール、例えば、Ｍｉｌｌｉｋｅｎ  Ｃｈｅｍｉｃａｌ  Ｃｏｍｐａｎｙ（Ｓｐａｒｔａｎｂｕｒｇ，Ｓｏｕｔｈ  Ｃａｒｏｌｉｎａ）より入手可能なＳＹＮＦＡＣ（登録商標）８３３４、Ｈｕｎｔｓｍａｎ（Ｗｏｏｄｌａｎｄｓ，Ｔｅｘａｓ）より入手可能なアルキルイミダゾリン界面活性剤、および例えば、Ａｉｒ  Ｐｒｏｄｕｃｔｓ（Ａｌｌｅｎｔｏｗｎ，Ｐｅｎｎｓｙｌｖａｎｉａ）より入手可能なＳＵＲＦＹＮＯＬ（登録商標）が例示される。これらの組み合わせを用いることもできる。
【００４８】
顔料としては、例えば、二酸化チタン、酸化鉄、赤酸化鉄、透明赤酸化鉄、黒色酸化鉄、褐色酸化鉄、酸化クロムグリーン、カーボンブラック、ケイ酸アルミニウム、沈降硫酸バリウムおよびこれらの組み合わせが例示される。一実施形態において、電着可能なコーティングは顔料を含有する。他の実施形態において、電着可能な組成物は顔料を含有しない。
【００４９】
光安定剤、例えば、ヒンダードアミン光安定剤を、電着可能な組成物に添加することができる。代表的な市販のヒンダードアミン光安定剤は、例えば、Ｃｉｂａ−Ｇｅｉｇｙ  Ｃｏｒｐｏｒａｔｉｏｎより販売されているＴＩＮＵＶＩＮ（登録商標）７７０、２９２および４４０である。
【００５０】
流動添加剤としては、例えば、ノニルフェノールまたはビスフェノールのエチレンおよび／またはプロピレン付加物が挙げられる。
【００５１】
電着可能な組成物の形成
一実施形態において、電着可能な組成物は、水、本明細書に記載した酸コポリマー、および中和剤を混合して、混合物を形成し、コポリマーが分散するまで、これを攪拌および（任意選択的に）加熱することにより形成される。分散コポリマーを得るために混合物を加熱する場合、周囲温度まで冷やし、硬化剤を任意の添加剤と共に添加することができる。混合物をさらに攪拌および／またはミリングすると、硬化剤および任意の添加剤が分散される。一実施形態において、電着可能な組成物を水でさらに希釈すると、１０〜２５重量パーセントの範囲の総固体含量が得られる。
【００５２】
このようにして形成された電着可能な組成物の粒径は、３０〜１７０ナノメートルの範囲、ｐＨは７〜１１の範囲である。
【００５３】
基材をコーティングするプロセス
一実施形態において、基材は、
Ａ）
ｉ）α−オレフィンおよび不飽和カルボン酸の少なくとも部分的に中和されたコポリマーと、
ｉｉ）硬化剤と
から本質的になる成膜バインダーを含む水性分散液である陽極電着可能なコーティング組成物の浴を提供し、
Ｂ）基材を前記陽極電着可能な組成物に浸漬し、
Ｃ）陰極と、陽極として機能する前記基材との間に電圧を印加し、
Ｄ）基材を浴から取り出し、
Ｅ）電着可能な組成物の塗布された層を加熱すること
を含むプロセスによりコートされる。
【００５４】
任意選択的に、このプロセスには、Ｅ）の前に基材を濯ぎ、電着可能な組成物の塗布された層を加熱することがさらに含まれる。濯ぎが含まれる場合には、典型的に、水または脱イオン水を用いて行われる。
【００５５】
一実施形態において、このプロセスには、基材を電着可能な組成物に少なくとも部分的に浸漬することが含まれる。第２の実施形態においては、基材全体が電着可能な組成物に浸漬される。
【００５６】
ある実施形態において、電着可能な組成物は、２５℃〜約４０℃の範囲の浴温度で塗布され、印加電圧は１００〜４００ボルトの範囲であり、電流は１秒〜５分間の範囲で印加される。他の実施形態において、電流は、約２０秒〜約５分の範囲で印加される。
【００５７】
電着組成物の塗布された層は、１５０℃〜２５０℃の範囲の温度で加熱して、電着組成物の塗布された層を乾燥および硬化して、膜の乾燥および架橋層を生成することができる。一実施形態において、乾燥および架橋電着可能な組成物の層の厚さは、１２ミクロン未満である。他の実施形態において、乾燥および架橋電着可能な組成物の層の厚さは、０．５ミクロン〜１２ミクロン未満の範囲である。さらなる実施形態において、乾燥および架橋電着可能な組成物の層の厚さは、１〜１０ミクロン未満の範囲である。
【００５８】
基材は、任意選択的に、クリーニングして、電着可能な組成物の層でコーティングする前に、グリース、汚れまたはその他異物を除去することができる。これは、典型的に、従来のクリーニング手順および材料を用いて行われる。好適なクリーニング材料としては、例えば、有機溶剤、例えば、ケトン、エーテル、アセテートおよびこれらの組み合わせ、弱または強アルカリクリーナー、例えば、市販のもの、および金属処理プロセスにおいて従来から用いられているものが挙げられる。アルカリクリーナーとしては、Ｈｅｎｋｅｌ（Ｄｕｓｓｅｌｄｏｒｆ，Ｇｅｒｍａｎｙ）より入手可能なクリーナーのＰ３（登録商標）ラインが例示される。かかるクリーニング工程は、概して、水による濯ぎの後および／または前である。任意選択的に、クリーニング後および後の電着可能な組成物との接触前に、金属表面を、１つ以上の水性酸溶液で濯ぐ、またはこれに浸漬してもよい。濯ぎ溶液としては、弱酸および強酸クリーナー、例えば、市販のもの、および金属処理プロセスにおいて従来用いられている希釈硝酸溶液が例示される。
【００５９】
基材および使用
電着可能な組成物でコートすることのできる有用な基材としては、導電性基材、例えば、金属材料、例えば、鉄、鋼およびその合金等の鉄金属、アルミニウム、亜鉛、マグネシウムおよびその合金等の非鉄金属ならびにこれらの組み合わせが挙げられる。ある実施形態において、基材は、冷延鋼、亜鉛コート鋼、アルミニウムまたはマグネシウムである。導電性または導電性コーティングの追加等により導電性とした熱可塑性および熱硬化性物品もまた、開示された電着可能な組成物でコートすることができる。
【００６０】
コートした基材は、自動車車両、自動車車体、トラック本体、バス、農機具および建築機器、トラックキャップおよびカバー、商用トレーラー、一般用トレーラー、レクリエーション車両、例えば、以下のものに限られるものではないが、モーターホーム、キャンパー、コンバージョンバン、バン、娯楽用車両、娯楽用クラフトスノーモービル、全地形型車両、水上バイク、モーターサイクル、ボートおよび飛行機を作製するための構成部品として用いることができる。基材としてはさらに、工業および商業用の新規な構造およびその保守、オフィスビルや家等の商業および居住用構造壁、アミューズメントパーク施設、自動車用ホイール、クロムめっきした自動車ホイール、船舶の表面（ｍａｒｉｎｅ  ｓｕｒｆａｃｅ）、橋やタワー等の屋外構造、コイルコーティング、鉄道車両、機械類、ＯＥＭツール、標識、スポーツ用品およびスポーツ用具が挙げられる。電着コーティングは、モノフィラメント金属線、マルチフィラメント金属線、パッケージ用途の金属ホイルに、ならびに金属回路、屋内および屋外家具、手工具、工具箱および本明細書に記載した電着可能なコーティングにより与えられる耐食性および耐久性から恩恵を受けるであろう任意のその他導電性基材の保護コーティングとして製造することができる。
【００６１】
電着可能な組成物の乾燥および硬化層でコートされた基材は、そのまま用いるか、またはコーティング組成物の追加の層を塗布することができる。消費財の製造において、塗布されたコーティングは、市販のプライマー、プライマーサーフェーサ、シーラー、ベースコート組成物、クリアコート組成物、光沢のあるトップコート組成物およびこれらの任意の組み合わせの１つ以上でさらにコートすることができる。
【実施例】
【００６２】
別記しない限り、成分は全て、Ａｌｄｒｉｃｈ  Ｃｈｅｍｉｃａｌ  Ｃｏｍｐａｎｙ，Ｍｉｌｗａｕｋｅｅ，Ｗｉｓｃｏｎｓｉｎより入手可能である。
【００６３】
ＮＵＣＲＥＬ（登録商標）酸コポリマー樹脂は、ＤｕＰｏｎｔ，Ｗｉｌｍｉｎｇｔｏｎ，Ｄｅｌａｗａｒｅより入手可能である。
【００６４】
試験手順
耐メチルエチルケトン溶剤性を試験するために、各板上の乾燥および硬化した組成物層を、メチルエチルケトンに浸した布で、１００回擦り、過剰のメチルエチルケトンを拭き取った。板を目視により１〜１０で格付けした。格付け１０は、コーティングに目視される損傷がないことを意味し、９は１〜３個の明らかな傷を意味し、８は４〜６個の明らかな傷を意味し、７は７〜１０個の明らかな傷を意味し、６は僅かな穴または僅かな色落ちのある１０〜１５個の明らかな傷を意味し、５は僅かから中程度の穴または中程度の色落ちのある１５〜２０個の明らかな傷を意味し、４は互いに融合し始めた傷を意味し、３は融合した傷間に僅かな未損傷領域があることを意味し、２は未損傷塗装の目視される兆候がないことを意味し、１は完全な破損、すなわち、ベアスポットが示されていることを意味する。
【００６５】
膜の平滑度を、施行専門家が目視により格付けする。
【００６６】
分散液１の調製
３８０部のＮＵＣＲＥＬ（登録商標）１０５０、１６６８部の水および３７部のＮ，Ｎ−ジメチルエタノールアミンを、好適な混合容器に、攪拌しながら、窒素雰囲気下で加えた。混合物を８８℃まで加熱し、ＮＵＣＲＥＬ（登録商標）１０５０のペレット形態が、完全に溶解し、水によく分散されるまで、攪拌した。混合物を約３２℃まで冷やし、プラスチクジャーに移した。５８部の過酸化亜鉛を、ジャーに加え、混合物を６〜８時間ローラーミルでミリングした。最後に、８６８部の水を分散液に加えた。
【００６７】
分散液Ａ−Ｅ（比較例）の調製
以下の例は、硬化剤のない分散液を示すものである。
【００６８】
表１の部分１の成分を、好適な混合容器に、攪拌しながら、窒素雰囲気下で加えた。混合物を８８℃まで加熱し、ＮＵＣＲＥＬ（登録商標）のペレット形態が、水によく分散されるまで、攪拌した。混合物を約３２℃まで冷やし、表１の部分２で混合物を希釈した。
【００６９】
表 1
2012516359.tif 000002
【００７０】
冷延鋼板の作製
冷延鋼板を、メチルイソブチルケトンで拭きとることにより清浄にした。板を０．１２５％の水性硝酸溶液に、２７℃で４分間浸漬してから、０．２５％の硝酸ジルコニル溶液に２７℃で４分間浸漬した。板を、オーブン中、１００℃で５分間強制乾燥した。板を室温まで冷やし、そのまま用いた。
【００７１】
電着手順
処理した冷延鋼板に、分散液１および比較例の分散液Ａ〜Ｅ中、３２℃の浴温で２分間、２４０ボルトで陽極コートした。各コートした板を脱イオン水で洗って、約１９８℃で１０分間焼成した。板の膜厚、耐メチルエチルケトン溶剤性について試験した。試験の結果を表２に示す。
【００７２】
表2
2012516359.tif 000003
＊ -比較例
n/t - 試験せず
【００７３】
試験結果によれば、１２ミクロン（０．４７ミル）未満の膜を、本明細書に記載した電着可能なコーティング組成物およびプロセスを用いて、陽極堆積することができることが分かる。比較例のコーティングＡ〜Ｅは、硬化剤を含んでいないため、メチルエチルケトンによる耐摩擦性が極めて低く、これは、膜が架橋されていないことを示している。硬化剤の存在によって、分散液１の膜に示されるとおり、耐メチルエチルケトン溶剤性が大幅に改善される。
【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
成膜バインダーを含む水性分散液である電着可能な組成物であって、前記成膜バインダーが、
ｉ）中和剤と、α−オレフィンおよび不飽和カルボン酸のコポリマーとの反応生成物である、α−オレフィンおよび不飽和カルボン酸の少なくとも部分的に中和されたコポリマーと、
ｉｉ）硬化剤と
から本質的になる電着可能な組成物。
【請求項２】
成膜バインダーを含む電着可能な水性分散液であって、前記成膜バインダーが、
ｉ）α−オレフィンおよび不飽和カルボン酸を含む少なくとも部分的に中和されたコポリマーと、
ｉｉ）過酸化亜鉛と
から本質的になり、
α−オレフィンおよび不飽和カルボン酸を含む前記コポリマーの前記中和剤が、エタノールアミン、Ｎ−メチルエタノールアミン、Ｎ−エチルエタノールアミン、Ｎ，Ｎ−ジメチルエタノールアミン、ジメチルアミン、ジエチルアミン、ジイソプロピルアミン、ジプロピルアミン、トリメチルアミン、トリエチルアミンおよびこれらの組み合わせからなる群から選択される電着可能な水性分散液。
【請求項３】
電着可能なコーティング組成物の層でコートされた基材であって、前記電着可能なコーティング組成物が、成膜バインダーを含む水性分散液であり、前記成膜バインダーが、
ｉ）α−オレフィンおよび不飽和カルボン酸を含む少なくとも部分的に中和されたコポリマーと、
ｉｉ）硬化剤と
から本質的になる基材。
【請求項４】
電着可能なコーティング組成物の乾燥および硬化した層でコートされた基材であって、前記電着可能なコーティング組成物が、成膜バインダーを含む水性分散液であり、前記成膜バインダーが、
ｉ）α−オレフィンおよび不飽和カルボン酸を含む少なくとも部分的に中和されたコポリマーと、
ｉｉ）硬化剤と
から本質的になる基材。
【請求項５】
基材にコーティング組成物の層を製造する方法であって、
Ａ）
ｉ）α−オレフィンおよび不飽和カルボン酸を含む少なくとも部分的に中和されたコポリマーと、
ｉｉ）硬化剤と
から本質的になる成膜バインダーを含む水性分散液である陽極電着可能なコーティング組成物の浴を提供する工程と、
Ｂ）前記基材を前記陽極電着可能なコーティング組成物に浸漬する工程と、
Ｃ）陰極と、陽極として機能する前記基材との間に電圧を加える工程と、
Ｄ）前記基材を前記浴から取り出す工程と、
Ｅ）前記電着したコーティング組成物の塗布された層を加熱する工程と
を含む方法。
【手続補正２】
【補正対象書類名】明細書
【補正対象項目名】００７３
【補正方法】変更
【補正の内容】
【００７３】
試験結果によれば、１２ミクロン（０．４７ミル）未満の膜を、本明細書に記載した電着可能なコーティング組成物およびプロセスを用いて、陽極堆積することができることが分かる。比較例のコーティングＡ〜Ｅは、硬化剤を含んでいないため、メチルエチルケトンによる耐摩擦性が極めて低く、これは、膜が架橋されていないことを示している。硬化剤の存在によって、分散液１の膜に示されるとおり、耐メチルエチルケトン溶剤性が大幅に改善される。
以下、本発明の態様を示す。
１．成膜バインダーを含む水性分散液である電着可能な組成物であって、前記成膜バインダーが、
ｉ）中和剤と、α−オレフィンおよび不飽和カルボン酸のコポリマーとの反応生成物である、α−オレフィンおよび不飽和カルボン酸の少なくとも部分的に中和されたコポリマーと、
ｉｉ）硬化剤と
から本質的になる電着可能な組成物。
２．前記コポリマーが、無機塩基、有機塩基およびこれらの組み合わせからなる群から選択される中和剤で中和されている上記１に記載の電着可能な組成物。
３．前記中和剤が、Ｎ（Ｒ2）3であり、式中、各Ｒ2は、Ｈ、ＣＨ3、ＣＨ2ＣＨ3、ＣＨ2ＣＨ2ＣＨ3、ＣＨ（ＣＨ3）2、ＣＨ2ＯＨ、ＣＨ2ＣＨ2ＯＨ、ＣＨ2ＣＨ2ＣＨ2ＯＨ、ＣＨ2ＣＨ（ＯＨ）ＣＨ3、ＣＨ（ＣＨ3）ＣＨ2ＯＨおよびＣＨ（ＯＨ）ＣＨ2ＣＨ3からなる群から独立に選択される上記１に記載の電着可能な組成物。
４．前記硬化剤が、過酸化物である上記１に記載の電着可能な組成物。
５．前記硬化剤が、金属過酸化物である上記４に記載の電着可能な組成物。
６．前記硬化剤が、過酸化亜鉛である上記５に記載の電着可能な組成物。
７．（ａ）５〜２５重量パーセントのコポリマーが、重量不飽和カルボン酸モノマーから誘導されるように、不飽和カルボン酸モノマーが前記コポリマーに組み込まれ、（ｂ）前記コポリマーの中和前のメルトインデックスが、１０〜１０００である上記１に記載の電着可能な組成物。
８．前記中和剤が、α−オレフィンおよび不飽和カルボン酸を含む前記コポリマーのカルボン酸基の３０〜１５０パーセントの範囲で理論的に中和可能な量で存在する上記１に記載の電着可能な組成物。
９．成膜バインダーを含む電着可能な水性分散液であって、前記成膜バインダーが、
ｉ）α−オレフィンおよび不飽和カルボン酸を含む少なくとも部分的に中和されたコポリマーと、
ｉｉ）過酸化亜鉛と
から本質的になり、
α−オレフィンおよび不飽和カルボン酸を含む前記コポリマーの前記中和剤が、エタノールアミン、Ｎ−メチルエタノールアミン、Ｎ−エチルエタノールアミン、Ｎ，Ｎ−ジメチルエタノールアミン、ジメチルアミン、ジエチルアミン、ジイソプロピルアミン、ジプロピルアミン、トリメチルアミン、トリエチルアミンおよびこれらの組み合わせからなる群から選択される電着可能な水性分散液。
１０．電着可能なコーティング組成物の層でコートされた基材であって、前記電着可能なコーティング組成物が、成膜バインダーを含む水性分散液であり、前記成膜バインダーが、
ｉ）α−オレフィンおよび不飽和カルボン酸を含む少なくとも部分的に中和されたコポリマーと、
ｉｉ）硬化剤と
から本質的になる基材。
１１．電着可能なコーティング組成物の乾燥および硬化した層でコートされた基材であって、前記電着可能なコーティング組成物が、成膜バインダーを含む水性分散液であり、前記成膜バインダーが、
ｉ）α−オレフィンおよび不飽和カルボン酸を含む少なくとも部分的に中和されたコポリマーと、
ｉｉ）硬化剤と
から本質的になる基材。
１２．α−オレフィンおよび不飽和カルボン酸を含む前記コポリマーの前記中和剤が、エタノールアミン、Ｎ−メチルエタノールアミン、Ｎ−エチルエタノールアミン、Ｎ，Ｎ−ジメチルエタノールアミン、ジメチルアミン、ジエチルアミン、ジイソプロピルアミン、ジプロピルアミン、トリメチルアミン、トリエチルアミンおよびこれらの組み合わせからなる群から選択される上記１０に記載の基材。
１３．前記硬化剤が過酸化物である上記１０に記載の基材。
１４．前記硬化剤が金属過酸化物である上記１０に記載の基材。
１５．前記硬化剤が過酸化亜鉛である上記１０に記載の基材。
１６．（ａ）５〜２５重量パーセントの前記コポリマーが、重量不飽和カルボン酸モノマーから誘導されるように、前記不飽和カルボン酸モノマーが前記コポリマーに組み込まれ、（ｂ）前記コポリマーの中和前のメルトインデックスが、１０〜１０００である上記１０に記載の基材。
１７．前記中和剤が、α−オレフィンおよび不飽和カルボン酸を含む前記コポリマーの前記カルボン酸基の３０〜１５０パーセントの範囲で理論的に中和可能な量で存在する上記１０に記載の基材。
１８．α−オレフィンおよび不飽和カルボン酸を含む前記少なくとも部分的に中和されたコポリマーが、中和剤とα−オレフィンおよび不飽和カルボン酸のコポリマーとの反応生成物であり、前記中和剤が、Ｎ（Ｒ2）3であり、式中、各Ｒ2は、Ｈ、ＣＨ3、ＣＨ2ＣＨ3、ＣＨ2ＣＨ2ＣＨ3、ＣＨ（ＣＨ3）2、ＣＨ2ＯＨ、ＣＨ2ＣＨ2ＯＨ、ＣＨ2ＣＨ2ＣＨ2ＯＨ、ＣＨ2ＣＨ（ＯＨ）ＣＨ3、ＣＨ（ＣＨ3）ＣＨ2ＯＨおよびＣＨ（ＯＨ）ＣＨ2ＣＨ3からなる群から独立に選択される上記１０に記載の基材。
１９．基材にコーティング組成物の層を製造する方法であって、
Ａ）
ｉ）α−オレフィンおよび不飽和カルボン酸を含む少なくとも部分的に中和されたコポリマーと、
ｉｉ）硬化剤と
から本質的になる成膜バインダーを含む水性分散液である陽極電着可能なコーティング組成物の浴を提供する工程と、
Ｂ）前記基材を前記陽極電着可能なコーティング組成物に浸漬する工程と、
Ｃ）陰極と、陽極として機能する前記基材との間に電圧を加える工程と、
Ｄ）前記基材を前記浴から取り出す工程と、
Ｅ）前記電着したコーティング組成物の塗布された層を加熱する工程と
を含む方法。
２０．工程Ｅ）の前に、前記基材を濯ぐ工程をさらに含む上記１９に記載の方法。
２１．前記少なくとも部分的に中和されたコポリマーが、中和剤で中和されており、前記中和剤が、無機塩基、有機塩基およびこれらの組み合わせからなる群から選択される上記１９に記載の方法。
２２．α−オレフィンおよび不飽和カルボン酸を含む前記少なくとも部分的に中和されたコポリマーが、中和剤とα−オレフィンおよび不飽和カルボン酸のコポリマーとの反応生成物であり、前記中和剤が、Ｎ（Ｒ2）3であり、式中、各Ｒ2は、Ｈ、ＣＨ3、ＣＨ2ＣＨ3、ＣＨ2ＣＨ2ＣＨ3、ＣＨ（ＣＨ3）2、ＣＨ2ＯＨ、ＣＨ2ＣＨ2ＯＨ、ＣＨ2ＣＨ2ＣＨ2ＯＨ、ＣＨ2ＣＨ（ＯＨ）ＣＨ3、ＣＨ（ＣＨ3）ＣＨ2ＯＨおよびＣＨ（ＯＨ）ＣＨ2ＣＨ3からなる群から独立に選択される上記１９に記載の方法。
２３．α−オレフィンおよび不飽和カルボン酸を含む前記コポリマーの前記中和剤が、エタノールアミン、Ｎ−メチルエタノールアミン、Ｎ−エチルエタノールアミン、Ｎ，Ｎ−ジメチルエタノールアミン、ジメチルアミン、ジエチルアミン、ジイソプロピルアミン、ジプロピルアミン、トリメチルアミン、トリエチルアミンおよびこれらの組み合わせからなる群から選択される上記１９に記載の方法。
２４．前記硬化剤が過酸化物である上記１９に記載の方法。
２５．前記硬化剤が金属過酸化物である上記１９に記載の方法。
２６．前記硬化剤が過酸化亜鉛である上記１９に記載の方法。
２７．（ａ）５〜２５重量パーセントの前記コポリマーが、重量不飽和カルボン酸モノマーから誘導されるように、前記不飽和カルボン酸モノマーが前記コポリマーに組み込まれ、（ｂ）前記コポリマーの中和前のメルトインデックスが、１０〜１０００である上記１９に記載の方法。
【国際調査報告】
2012516359.tif 000004
2012516359.tif 000005